Brevet FR2816325A1 — publié le 20020510

L'invention est du domaine de l'outillage pour traitement de pièces métalliques par bain de galvanisation, et elle a pour objet une méthode pour préserver un organe support des effets d'un traitement auquel est soumise la pièce qu'il supporte, ainsi qu'un organe support des pièces à traiter aménagé pour ne pas être soumis à ce traitement On connaît la méthode pour galvaniser des pièces métalliques, consistant à les déposer sur un outillage en vue de les plonger dans un bain de traitement L'outillage, constitué notamment d'un cadre, comporte une pluralité d'organes support des pièces à traiter, organes conformés en crochet par exemple Un problème posé réside dans le fait que les organes support des pièces à traiter sont eux-mêmes soumis au traitement. Il en découle une consommation inutile au bain et un nettoyage régulier contraignant et coûteux des organes supports Le Oui de la présente invention est de proposer une méthode pour résoudre le problème susvisé Un autre but de la présente invention est de proposer un organe support de pièces à traiter par bain de galvanisation, qui comporte des amenagements pour éviter son traitement par le bain concomitamment à celui des pièces qu'il supporte La démarche Inventive de la présente invention a consisté dans sa généralité à opérer sur l'organe support un traitement de surface visant à le revêtir d'une matière insensible aux effets du bain de traitement auquel il est destiné Ce revêtement est apposé sur l'organe support alors que celui-ci est chauffé à une température de l'ordre de celle prévue du dit bain de traitement, et notamment à une température de l'ordre de celle de fusion de l'agent traitant Ces dispositions sont telles que l'organe support est protégé des effets du bain de traitement oar un revêtement opéré sur sa surface, qui ne sot pas altérable par la dilatation de 1 organe support lors de sa plongée dans le bain On notera que de préférence, en complément du chauffage auquel est soumis 1 organe support lors de l'opération visant à le revêtir, celui-ci est éventuellement soum ! S aux efforts auxquels il est prévu d'être soumis en dehors du bain sous l'effet du poids de la pièce qu'il est amené à supporter La méthode de l'invention consiste plus particulièrement à revêtir l'organe support d'une pellicule céramique, pellicule de carbure de silicium d'une épaisseur de l'ordre de 0, 05 mm plus particulièrement On relèvera que dans le cas d'application de la méthode de l'invention à un traitement par bain de galvanisation au zinc, la température de chauffe de l'organe support est de l'ordre comprise entre 400OC et 500 C, qui correspond à la température de fusion de l'agent traitant L'opération de revêtement de l'organe support, celle-ci est préférentiellement effectuée par projection au plasma du composant du revêtement. On notera qu'un organe support de pièces prévues pour être soumises à un traitement de surface par bain, auquel organe a été opéré un traitement de surface selon la méthode de l'invention, est reconnaissable en ce qu'il comporte un revêtement de matière insensible au bain auquel sont prévues d'être soumises les pièces à traiter La conformation de l'organe support lui confère, en l'un quelconque de ses points, des variations géométriques, ou déformations, entre sa situation au repos et sa mise en situation de travail, à savoir étant porteur de la pièce à traiter et plongé dans le bain, Inférieures à celles tolérables par le revêtement avant fissuration La présente invention sera mieux comprise à la description qui va être faite en relation avec la figure de la planche annexée, qui illustre de profil un exemple de réalisation d'un organe support ayant subi un traitement conformément à la méthode de l'invention Sur la figure, un organe support 2 d'une pièce à traiter par bain de galvanisation est conformé en crochet à double anses 4 et 6 symétriques diagonalement inversées On remarquera en médaillon, une représentation d'une section de ce crochet 2, sur laquelle apparaît le revêtement 8 dont il est pourvu après mise en oeuvre de la méthode de l'invention A titre d exemple purement indicatif, le profil de chacune des anses 4 et 6 comporte avantageusement entre ses extrémités une partie médiane ventrue 10 d'une largeur E2 de l'ordre de 2, 5 fois l'épaisseur E du crochet 2 prise dans la zone de Jonction 12 entre les deux anses 4 et 6 Toujours à titre d'exemple purement indicatif, l'épaisseur E1 de chacune des anses 4 et 6 dans les zones 14 et 16 du crochet prévues pour la suspension, suspension du crochet 2 pour l'une 14 et suspension de la pièce à traiter pour l'autre 16, est notamment de l'ordre de l'épaisseur E du crochet 2 prise dans la zone de jonction 12 entre les deux anses 4 et 6. D'une manière générale, on notera que la conformation, ou géométrie du crochet 2 est avantageusement telle que les déformations à l'étirement et à la flexion qu'il est amené à subir lors de son utilisation, en l'un quelconque de ses points, sont Inférieures à un seuil tolérable du revêtement à la rupture et plus généralement à la détérioration En d'autres termes le profil du crochet peut être obtenu à partir de l'équation suivante AL/L ALo/Lo Où AL/L sont respectivement les caractéristiques d'allongement propres à la matière du crochet et ALo/Lo sont les caractéristiques propres à la céramique. Grâce à ! a méthode de l'invention, à laquelle sont avantageusement associées les dispositions susvisées relatives à la conformation de l'organe support 2, le revêtement 8 dont est pourvu l'organe support 2 préserve ce dernier des effets du bain de traitement, sans risque d'être altéré sous l'effet des déformations de 1 organe support 2 placé en situation de travail. REVENDICATIONS 1-Procédé pour préserver un organe support (2) des effets d'un traitement par bain de galvanisation auquel est soumise la pièce qu'il supporte, caractérisé en ce qu'il consiste à opérer sur l'organe support (2) un traitement de surface visant à le revêtir d'une céramique insensible aux effets du bain de traitement auquel il est destiné, ledit revêtement (8) étant apposé sur l'organe support (2) alors que celui-ci est chauffé à une température de l'ordre de celle prévue du dit bain de traitement, de telle sorte que l'organe support (2) sot protégé des effets du bain de traitement par un revêtement (8) opéré sur sa surface, qui ne soit pas altérable par la dilatation de l'organe support lors de sa plongée dans le bain ; 2-Procédé selon la revendication 1, caractérisé en ce qu'en complément du chauffage auquel est soumis l'organe support (2) lors de l'opération visant à le revêtir, celui-ci est en outre soumis aux efforts auxquels il est prévu d'être soumis dans le bain sous l'effet du poids de la pièce qu'il est amené à supporter, 3-Procédé selon l'une quelconque des revendications précédentes, caractérisé en ce qu'il consiste plus particulièrement à revêtir l'organe support (2) d'une pellicule de carbure de silicium d'une épaisseur de l'ordre de 0, 05 mm ; 4. -Procédé selon l'une quelconque des revendications précédentes, le bain de traitement des pièces étant un bain de galvanisation au zinc, caractérisé en ce que la température de chauffe de l'organe support (2) est de l'ordre comprise entre 400 C et 500 C, 5. - Procédé selon l'une quelconque des revenDications précédentes, caractérisé en ce que l'opération de revêtement de l'organe support (2) est effectuée par projection au plasma du composant du revêtement, 6.- Organe support (2) de pièces prévues pour être soumises à un traitement de surface par bain, auquel organe (2) a été opéré un traitement de surface selon la méthode de l'une quelconque des revendications 1 à 5, caractérisé en ce qu'n comporte un revêtement (t3) de matière Insensible au bain auquel sont prévues d être soumises les pièces à traiter, la conformation de l'organe support (2) lui conférant, en l'un quelconque de ses points, des variations géométriques, ou déformations, entre sa situation au repos et sa mise en situation de travail, à savoir étant porteur de la pièce à traiter et plongé dans le bain, inférieures à celles tolérables par le revêtement (8) avant fissuration ; 7-Organe support selon la revendication 6 caractérisé en ce qu'il est conformé en crochet (2) à double anses (4,6) symétriques diagonalement inversées ; 8.-Organe support selon la revendication 7, caractérisé en ce que le profil de chacune des anses (4, 6) comporte entre ses extrémités une partie médiane ventrue (10) d'une largeur (E2) de l'ordre de 25 fois l'épaisseur (E) du crochet (2) prise dans la zone de jonction (12) entre les deux anses (4, 6), 9.-Organe support selon la revendication 7, caractérisé en ce que l'épaisseur (E1) de chacune des anses (4, 6) dans les zones (14, 16) du crochet (2) prévues pour la suspension, suspension du crochet (2) pour l'une (14) et suspension de la pièce à traiter pour l'autre (16) est de l'ordre de l'épaisseur du crochet (2) prise dans la zone de jonction (12) entre les deux anses (4, 6). 10-Organe support selon l'une quelconque des revendications précédentes, caractérisé en ce que le profil du crochet est obtenu à partir de l'équation suivante #L/L # #L0/L0 Où AL/L sont respectivement les caractéristiques d'allongement propres à la matière du crochet et #L0/L0 sont les caractéristiques propres à la céramique.